ТКАНЬ, СПОСОБ ЕЕ ИЗГОТОВЛЕНИЯ И ТЕКСТИЛЬНАЯ ПРОДУКЦИЯ

1. Ткань, содержащая органическое волокно и окрашенная в результате проведения обработки при печатании,
при этом ткань отличается зоной обугливания, составляющей 10 см и менее согласно измерению в соответствии с документом JIS L1091-1998 A-4 (3-секундное воздействие пламенем).
2. Ткань по п. 1, в которой органическое волокно выбрано из группы, состоящей из волокна из полностью ароматического полиамида, относящегося к мета-типу, волокна из полностью ароматического полиамида, относящегося к пара-типу, волокна из полибензоксазола (РВО), волокна из полибензимидазола (PBI), волокна из полибензотиазола (PBTZ), волокна из полиимида (PI), полисульфонамида (PSA), волокна из полиэфирэфиркетона на основе простого эфира (РЕЕК), волокна из полиэфиримида на основе простого эфира (PEI), волокна из полиарилата (PАr), меламинового волокна, фенольного волокна, фторволокна и волокна из полифениленсульфида (PPS).
3. Ткань по п. 1, содержащая, кроме того, по меньшей мере, один представитель, выбранный из группы, состоящей из волокна из сложного полиэфира, волокна из целлюлозы, волокна из полиамида, волокна из полиолефина, акрилового волокна, волокна из вискозы, волокна из хлопка, волокна из животного волоса, волокна из полиуретана, волокна из поливинилхлорида, волокна из поливинилиденхлорида, ацетатного волокна и волокна из поликарбоната.
4. Ткань по п. 1, которая содержит только волокно из полностью ароматического полиамида в качестве волокна.
5. Ткань по п. 1, содержащая волокно из полностью ароматического полиамида, относящегося к мета-типу, в количестве, составляющем 35 мас.% и более в расчете на массу ткани.
6. Ткань по п. 5, в которой волокно из полностью ароматического полиамида, относящегося к мета-типу, характеризуется степенью кристалличности в диапазоне от 15 до 25%.
7. Ткань по п. 5, в которой полностью ароматическим полиамидом, относящимся к мета-типу, который образует волокно из полностью ароматического полиамида, относящегося к мета-типу, является относящийся к мета-типу полностью ароматический полиамид, полученный в результате сополимеризации с введением в основную цепь ароматического полиамида, содержащую повторяющееся структурное элементарное звено, описывающееся следующей далее формулой (1), в качестве третьего компонента ароматического диамина или галогенангидрида ароматической дикарбоновой кислоты, которые отличаются от основного элементарного звена повторяющейся структуры, таким образом, что третий компонент составляет от 1 до 10 мас.% от общего количества повторяющихся структурных элементарных звеньев в ароматическом полиамиде:
-(NH-Ar1-NH-CO-Ar1-CO)- ... формула (1)
где Ar1 представляет собой двухвалентную ароматическую группу, содержащую соединительную группу в положении, отличном от мета-положения, или в аксиально параллельном направлении.
8. Ткань по п. 7, в которой третий компонент представляет собой ароматический диамин, описывающийся формулами (2) или (3), или галогенангидрид ароматической дикарбоновой кислоты, описывающийся формулами (4) или (5):
2
2
HN-Ar2-NH ... формула (2)
2
2
HN-Ar2-Y-Ar2-NH ... формула (3)
XOC-Ar3-COX ... формула (4)
XOC-Ar3-Y-Ar3-COX ... формула (5)
где Ar2 представляет собой двухвалентную ароматическую группу, отличную от Ar1, Ar3 представляет собой двухвалентную ароматическую группу, отличную от Ar1, Y является, по меньшей мере, одним представителем, выбираемым из атома или функциональной группы, выбираемых из группы, состоящей из атома кислорода, атома серы и алкиленовой группы, а Х представляет собой атом галогена.
9. Ткань по п. 5, в которой волокно из ароматического полиамида, относящегося к мета-типу, характеризуется уровнем содержания остаточного растворителя, составляющим 0,1 мас. % и менее.
10. Ткань по п. 1, которая представляет собой тканую материю, характеризующуюся плотностью по основе в диапазоне от 40 до 100 нить/25,4 мм и плотностью по утку в диапазоне от 40 до 100 нить/25,4 мм.
2
11. Ткань по п. 1, которая характеризуется массой при расчете на единицу измерения в диапазоне от 140 до 300 г/м.
12. Ткань по п. 1, которая характеризуется сопротивлением изгибу в диапазоне от 4 до 12 мм согласно измерению в соответствии с документом JIS L1096-1998, A method.
13. Ткань по п. 1, в которой продолжительность самостоятельного горения в испытании на воздействие вертикального пламени в соответствии с документом JIS L1091-1998 A-4 (12-секундное воздействие пламенем) составляет 1 секунду и менее.
14. Ткань по п. 1, которая окрашена в черный или красный цвет.
15. Способ изготовления ткани по п. 1, отличающийся тем, что при окрашивании ткани в результате проведения обработки при печатании используют средство для проведения обработки при печатании, содержащее антипирен.
16. Способ изготовления ткани по п. 15, в котором обработку при печатании проводят с использованием средства для проведения обработки при печатании, содержащее связующее, включающее акриловую смолу или уретановую смолу.
17. Способ изготовления ткани по п. 15, в котором ткань дополнительно подвергают обработке водоотталкивающим средством.
18. Текстильная продукция, полученная при использовании ткани по любому одному из пп. 1-14, выбираемая из группы, состоящей из одежды для борьбы с пожарами, обмундирований пожарных подразделений, рабочей одежды, маскировочной одежды, японских жакетов, напоминающих по фасону рабочую одежду (happi coats), и передников.